FR 2505830 A1 19821119 FR 8109694 A 19810515 PROCEDE DE PREPARATION DE NITRILES AROMATIQUES OU ALIPHATIQUES La présente invention a pour objet un procédé de préparation de nitriles aromatiques ou aliphatiques. Elle concerne plus particulièrement la préparation de nitriles de formule générale: Ar-A-CN (I) o Ar représente un radical benzénique et o A représente un radical hydrocarboné contenant de 1 à 6 atomes de carbone, à partir des formamides ou formanilides de formule générale Ar-A-NHCHO (Il) ou des amides de formule générale Ar-A-CONH 2 (III) dans lesquelles Ar et A ont la signification précédente. On connait dans l'art antérieur le brevet français 1 250 165 qui décrit la préparation de nitriles à partir de composés du type (II) par réaction de ces derniers à une température comprise entre 460 et 560 'C en phase gazeuse au contact, comme catalyseurs, d'acide silicique actif ou de silicates renfermant un oxyde métallique. Les expériences effectuées par la demanderesse avec des cata- lyseurs du type de ceux décrits dans le brevet français précité montrent que la sélectivité obtenue n'est pas suffisante pour une exploitation industrielle optimale du procédé De plus, lorsque des nitriles de formule I dont le radical Ar comporte un substituant fluoré sont recherchés, on assiste à la formation de produits secon- daires lourds ce qui diminue la durée de vie du catalyseur par encrassement de la surface et on observe des réactions de défluo- ration ce qui donne naissance à des composés très difficilement séparables du produit recherché. Un objet de la présente invention est de fournir un procédé de préparation de nitriles aromatiques ou aliphatiques palliant les inconvénients précités de l'art antérieur. Un autre objet de la présente invention est de fournir un procédé de préparation de nitriles aromatiques ou aliphatiques à partir d'amides de formule (III). La présente invention a donc pour objet un procédé de prépara- tion de nitriles aromatiques ou aliphatiques de formule Ar-A-CN (I) dans laquelle Ar représente un radical benzénique et A représente un lien valentiel ou un radical hydrocarboné contenant de 1 à 6 atomes de carbone caractérisé en ce que l'on porte à une température comprise entre environ 450 'C et environ 550 'C un formamide ou formanilide de formule: Ar-ANHCHO (II) ou un amide de formule: Ar-A-CONH 2 (III) o Ar et A ont la signification précédente en présence d'un cataly- seur préparé par imprégnation à l'aide d'une solution aqueuse diluée d'acide fluorhydrique, ayant une concentration en HF inférieure à environ 5 % en poids, d'une silice contenant entre environ 0,05 et environ 2 % en poids de fluor exprimé en F lié à la silice, le rap- port pondéral de l'acide fluorhydrique contenu dans la solution aqueuse à la silice étant inférieur à environ 5 %, puis séchage. On entend au sens de la présente invention par fluor lié à la silice, le fluor non combiné sous les formes connues de fluosili- cates ou de fluorures. On entend, au sens de la présente invention, par imprégnation de la silice, la mise en contact de cette dernière avec une solution aqueuse d'acide fluorhydrique. Selon un mode de réalisation particulier, on opère par trempage de la silice dans la solution aqueuse d'acide fluorhydrique. Selon un autre mode de réalisation particulier, on opère par pulvérisation de la solution aqueuse d'acide fluorhydrique sur la silice. Dans l'un et l'autre cas, la quantité de solution d'acide fluorhydrique introduite dans la silice sera égale à environ le vo- lume poreux total de la silice traitée. La demanderesse a constaté que pour une bonne mise en oeuvre de l'invention, il était préférable d'imprégner une silice ayant une surface spécifique comprise entre environ 200 et environ 300 m 2/g, un volume poreux total compris entre environ 1 et environ 1,5 cm 3/g, un diamètre moyen des pores compris entre environ 100 et environ 200 A; un p H d'échange inférieur à environ 3 et une teneur en sodium exprimée en Na 20 inférieure à environ 1 % en poids par rapport à la silice. Selon un autre mode de réalisation préférentiel de l'invention, l'imprégnation est réalisée à l'aide d'une solution aqueuse d'acide fluorhydrique ayant une concentration comprise entre environ 0,04 % et environ 4 % en poids. L'imprégnation est de préférence réalisée à température ambian- te sous pression atmosphérique. Le séchage est de préférence réalisé à une température comprise entre environ 150 et environ 600 'C pendant 1 à 24 heures environ. La silice comprendra avantageusement après séchage au total entre environ 0,3 % et environ 3 % en poids de fluor. Les silices à imprégner contenant de 0,05 environ à 2 % environ en poids de fluor exprimé en F peuvent être obtenues par précipita- tion de silicate de sodium à l'aide d'acide fluorhydrique. Ces silices font l'objet d'une demande de brevet d'invention français au nom de la demanderesse La précipitation du silicate de sodium à l'acide fluorhydrique se fait en ajoutant une solution aqueuse d'acide fluorhydrique à une solution aqueuse de silicate de soude, à une température comprise entre -50 'C et 15 WC environ, tout en maintenant une teneur en Si O 2 inférieure à environ 15 % en poids du milieu réactionnel jusqu'à ce que le p H du milieu réactionnel atteigne une valeur comprise entre 3 et 4,5 environ; on laisse gélifier le mélange; on concasse en grains l'hydrogel obtenu; on lave avec une eau dont le p H est compris entre 7 et 10 environ et on sèche On utilise environ 1 à 1,5 mole de HF par mole de Si O On utilise de préférence des solutions aqueuses de silicate de sodium et d'acide fluorhydrique de 40 à 50 % en poids environ Le séchage se fait pendant 10 à 24 heures à 150 C-200 C. Au sens de la présente invention, on entend par radical benzé- nique (Ar) le radical phényle et les radicaux phényle comportant un ou plusieurs substituants On peut citer comme exemples de tels substituants les radicaux alkyle et alkoxy ayant de 1 à 6 atomes de carbone, les radicaux phényle et phénoxy et les radicaux F, CF 3, OCF 3, SCF 3, OH, Cl, Br, CN. Le procédé selon l'invention est plus particulièrement adapté à la mise en oeuvre de composés de formule II ou III dont le radical 2505830 O phényle comporte un ou plusieurs substituants f luorés F, CF 3,o CF i ou SCF 3 En effet, dans ce cas, on obtient une faible quantité d 1 ' produits résultant des réactions de défluoration. Le procédé est encore plus adapté à la mise en oeuvre des composés de formule Il comportant un radical f luoré Parmi ces der- niers, on peut citer le métatrifluorométhy 1 formanilide CF (IIHCHO et le métatrifluorométhylbenzylformamide de formule CF 3 CH NHCHO qui permettent d'obtenir respectivement le métatrifluorofméthylben- zonitrile et le métatrifluorométhylphénylacétonitrile qui sont de très intéressants intermédiaires de synthèse de composés à activité phytosanitaire ou pharmaceutique. On peut citer comme autres exemples de formule Il pouvant être mis en oeuvre dans le procédé de l'invention, les composés suivants :formanilide, trifluorométhyl-3 formanilide, trifluorométhyl-4 formanilide, méthoxy-4 formanilide, hydroxy-4 formanilide, f luoro-2 formanilide,, fluoro-3 formanilide, f luoro-4 formanilide, chloro-2 formamilide, chloro-3 formanilide, chloro-4 formanilide, chloro-2 trifluorométhyl-5 formanilide, trifluorométhyl-3 chloro-4 forma- nilide, phénoxy-3 formanilide, bistrifluorométhyl-3,5 formanilide, dichloro-2,6 formanîlide, difluoro-2,6 formanilide, difluoro-2,4 formanilide, trifluorométhylthio-3 formanilide, benzylformamide, trifluorométhyl-3 benzyl formamide, trifluorométhyl-4 benzylforma- midê, f luoro-4 benzy 1 formamide, chloro-4 benzy 1 formamide, f luoro-2 benzylformamide, chloro-2 benzylformamide, trifluorométhoxy-2 ben- zy 1 formamide, trifluorométhoxy-4 benzylformamide, trifluorométhyl- thio-2 benzylformamide, trifluorométhylthio-4 benzy 1 formamide, f luoro-2 méthyl-5 benzylformamide, f luoro-3 méthyl-6 benzylforma- mide, chloro-2 trifluorométhoxy-5 benzylformamide, trifluorométhoxy-2 chloro-5 benzy 1 formamide, difluoro-2,5 benzylformamide, difluoro-2,4 benzylformamide. Des exemples non limitatifs de composés III sont les suivants: trifluorométhyl-3 benzamide, trifluorométhyl-4 benzamide, fluoro-2 benzamide, fluoro-3 benzamide, fluoro-4 benzamide, trifluorométhyl-3 phénylacétamide, fluoro-4 phénylacétamide, trifluorométhoxy-4 phényl acétamide. On peut ainsi préparer selon le procédé de l'invention, les composés de formule I suivants: benzonitrile, trifluorométhyl-3 benzonitrile, trifluorométhyl-4 benzonitrile, méthoxy-4 benzonitrile, hydroxy-4 benzonitrile, fluoro-2 benzonitrile, fluoro-3 benzonitrile, fluoro-4 benzonitrile, chloro-2 benzonitrile, chloro-3 benzonitrile, chloro-4 benzonitrile, chloro-2 trifluorométhyl-5 benzonitrile, trifluorométhyl-3 chloro-4 benzonitrile, phénoxy-3 benzonitrile, bis-trifluorométhyl-3,5 benzonitrile, dichloro-2,6 benzonitrile, difluoro-2,6 benzonitrile, difluoro-2,4 benzonitrile, trifluoro- méthylthio-3 benzonitrile, trifluorométhoxy-4 benzonitrile, phényl- acétonitrile, trifluorométhyl-3 phénylacétonitrile, trifluorométhyl-4 phénylacétonitrile, fluoro-4 phénylacétonitrile, chloro-4 phényl- acétonitrile, fluoro-2 phénylacétonitrile, chloro-2 phénylacétoni- trile, trifluorométhoxy-2 phénylacétonitrile, trifluorométhoxy-4 phényl acétonitrile, trifluorométhylthio-2 phénylacétonitrile, trifluorométhylthio-4 phénylacétonitrile, fluoro-2 méthyl-5 phényl- acétonitrile, fluoro-3 méthyl-6 phénylacétonitrile, chloro-2 tri- fluorométhoxy-5 phénylacétonitrile, trifluorométhoxy-2 chloro-5 phénylacétonitrile, difluoro-2,5 phénylacétonitrile, difluoro-2,4 phénylacétonitrile. Selon une manière avantageuse, mais non obligatoire, de mettre en oeuvre l'invention, on opère en présence d'un diluant gazeux inerte constitué de préférence par l'azote et/ou le CO 2 et/ou l'acétonitrile. On préfère utiliser l'acétonitrile en quantité telle que le pourcentage molaire de composé de formule II ou III dans l'acéto- nitrile soit compris entre environ 2 et environ 20 et de préférence entre environ 5 et environ 10. La température sera, préférentiellement comprise entre environ 510 et 530 C quand on mettra en oeuvre un composé de formule II entre 450 et 480 C quand on mettra en oeuvre un composé de formule III. On opère généralement à la pression atmosphérique bien que des pressions supérieures ou inférieures à la pression atmosphérique ne soient pas exclues du domaine de l'invention. On met en oeuvre le procédé selon l'invention en faisant passer, de préférence, entre environ 0,2 et environ 4 moles de composé Il ou III par heure et par litre de catalyseur. Les composés III peuvent être préparés par toute technique connue de l'homme de l'art. La préparation des composés II quand A est un lien valentiel se fait, d'une façon bien connue dans l'art antérieur, par réaction de l'aniline correspondante avec l'acide formique. Dans le cas o A est un radical hydrocarboné comme -CH 2-, les composés Il peuvent être obtenus par réaction à 0-1000 C en présence d'acide fluorhydrique entre le dérivé benzénique correspondant Ar H et l'hydroxyméthylformamide OH-CH 2-NHCHO Le rapport de l'acide fluorhydrique à Ar H est compris entre environ 5 et 50 et celui de Ar H à OH-CH 2-NHCHO est compris entre environ 0,5 et environ 2 Cette préparation fait l'objet d'une demande de brevet au nom de la demanderesse. D'autres caractéristiques et avantages de la présente invention apparaîtront plus clairement à la lecture des exemples qui vont suivre Ces exemples ne sauraient en aucune manière être considérés comme une limitation de l'invention. Exemple I a) Préparation d'une silice contenant du fluor On prépare une solution contenant 500 g d'HF à 40 % et 2470 g d'eau puis une deuxième solution de silicate de soude de densité 1,185 (Si O 2 Na 2 O = 3,3). Elles sont toutes les deux refroidies à 00 C. La solution de silicate est versée dans la solution d'acide fluorhydrique vigoureusement agitée tout en maintenant la tempéra- ture entre -2 et 20 C jusqu'à ce que le p H atteigne 4 (la concentra- tion de la silice dans le sol est de 10,67 %). On a alors versé 2097 g de solution de silicate de soude Le sol obtenu gélifie en 20 minutes L'hydrogel est concassé de façon à obtenir des grains ayant un diamètre moyen de 2 à 6 mm Ces grains sont plongés dans 5 fois leur volume d'eau pendant une heure, le p H de l'eau ayant été amené à 8 par introduction d'ammoniaque. Les solides obtenus sont ensuite séchés à 200 C pendant 24 heu- res La silice est lavée par de l'eau déminéralisée puis séchée. Les caractéristiques de la silice sont les suivantes: Surface spécifique 233 m 2/g Volume poreux total 115 cm 3/100 g Diamètre des pores 115 A Teneur en Na 20 1200 ppm " en fluor 0,16 % p H d'échange 3 b) Imprégnation de la silice obtenue Les grains de silice préparés suivant a) sont laissés en contact pendant 1 heure dans de l'acide fluorhydrique à 1 % en poids puis séchés 24 h à 200 C. Les caractéristiques de cette silice sont les suivantes: S spécif m 2/g: 220 VPT cm 3/100 g: 15 Na 20 ppm: 600 p H d'échange: 1,8 Diamètre des pores A: 120 Teneur en F %: 1,3 c) Préparation de métatrifluorométhylbenzonitrile à partir de métatrifluorométhylformanilide Dans un réacteur tubulaire en acier inoxydable d'un litre rempli de catalyseur préparé selon a et b, on introduit en continu en 450 h un mélange de 56,7 kg de métatrifluorométhylformanilide et 226,8 kg d'acétonitrile Les débits d'alimentation sont ajustés au cours du temps de façon à maintenir un taux de conversion voisin de %. La température réactionnelle est maintenue à 520 C tout au long du lit catalytique. On récupère après distillation du solvant et de lteau formée: 37,5 kg de métatrifluorométhylbenzonitrile 8,9 kg de métatrifluorométhylaniline 3,3 kg du formanilide non transformé 1,17 kg de produit lourd. La sélectivité en nitrile est de 97,2 %. On définit dans cet exemple et dans les exemples ultérieurs, la sélectivité comme étant le rapport du nitrile formé au formanilde ayant réagi à l'exclusion du formanilide transformé en aniline correspondante puisque cette dernière, dans un procédé industriel, peut être transformée quantitativement par l'acide formique en for- manilide de départ alors recyclé. La teneur en fluorures dans le mélange brut sortant du réacteur est de 210 ppm. Exemple 2: a) Imprégnation de la silice obtenue selon l'exemple 1 a) 500 g de la silice préparée suivant l'exemple 1 sont introduits dans un bol tournant On pulvérise sur les grains en rotation 550 g d'une solution aqueuse contenant 10 g d'HF Les grains sont ensuite séchés 24 h à 200 C. Caractéristiques de la silice obtenue: S spécif m 2/g: 210 VPT cm 3/100 g: 110 Na 20 ppm: 1000 p H d'échange: 2,4 Diamètre des pores A: 120 teneur en F %: 1,7 b) Préparation de métatrifluorométhylphénylacétonitrile à partir de méta- trifluorométhylbenzylformamide En opérant comme dans l'exemple 1 c) on fait passer sur la silice obtenue selon 2 a) à 520 C pendant 500 heures, un mélange de 73,8 kg de métatrifluorométhylbenzylformamide et 295 kg d'acéto- nitrile. On obtient après élimination de l'eau et du solvant: 56,3 kg de métatrifluorométhylphénylacétonitrile 6,60 kg de métatrifluorométhylbenzylamine 2,43 kg du formamide non transformé 1,83 kg de produits lourds. La sélectivité en nitrile est de 97,1 %. La teneur en fluorures dans le mélange brut est de 210 ppm. Exemple 3: a) Imprégnation de la silice obtenue selon l'exemple 1 a) 500 g de la silice préparée suivant l'exemple 1 sont introduits dans un bol tournant On pulvérise sur les grains en rotation 550 g d'une solution aqueuse contenant 20 g d'HF Les grains sont ensuite séchés à 200 C pendant 24 heures. Caractéristiques de la silice obtenue: S spécif m 2/g: 150 VPT cm 3/100 g: 115 Na 20 ppm: 1200 p H d'échange: 2,8 Diamètre des pores A: 150 teneur en F %: 1,5 b) Préparation de métatrifluorométhylbenzonitrile à partir de métatrifluorométhylformanilide. En opérant comme dans l'exemple lc, on introduit en 450 h un mélange de 42,5 kg de métatrifluorométhylformanilide et 170,1 kg d'acétonitrile La température est maintenue à 530 C tout au long du lit catalytique. On récupère après distillation du solvant et de l'eau formée: 28,1 kg de métatrifluorométhylbenzonitrile 6,7 kg de métatrifluorométhylaniline 2,5 kg du formanilide non transformé 0,9 kg de produits lourds La sélectivité en nitrile est de 97,2 %. La teneur en fluorures est de 250 ppm. REVENDICATIONS 1 Procédé de préparation de nitriles aromatiques ou alipha- tiques de formule: Ar-A-CN (I) dans laquelle Ar représente un radical benzénique et A représente un lien valentiel ou un radical hydrocarboné contenant de 1 à 6 atomes de carbone caractérisé en ce que l'on porte à une température comprise entre environ 450 C et environ 550 'C un formamide ou formanilide de formule: Ar-A-NHCHO (II) ou un amide de formule: Ar A CONH 2 (III) o Ar et A ont la signification précédente en présence d'un cataly- seur préparé par imprégnation à l'aide d'une solution aqueuse diluée d'acide fluorhydrique ayant une concentration en HF inférieure à environ 5 % en poids d'une silice contenant entre environ 0,05 et environ 2 % en poids de fluor exprimé en F lié à la silice, le rap- port pondérai de l'acide fluorhydrique contenu dans la solution aqueuse à la silice étant inférieur à environ 5 %, puis séchage. 2 Procédé selon la revendication l caractérisé en ce qu'on effectue l'imprégnation par trempage de la silice dans la solution aqueuse d'acide fluorhydrique. 3 Procédé selon la revendication 1 caractérisé en ce qu'on effectue l'imprégnation par pulvérisation de la solution aqueuse d'acide fluorhydrique sur la silice. 4 Procédé selon l'une quelconque des revendications précé- dentes caractérisé en ce que la silice contenant entre environ 0,05 et environ 2 % en poids de fluor a une surface spécifique comprise entre environ 200 et environ 300 m 2/g, un volume poreux total com- pris entre environ 1 et environ 1,5 cm 3/g, un diamètre moyen des pores compris entre environ 100 et environ 200 A, un p H d'échange inférieur à environ 3 et une teneur en sodium exprimé en Na 20 infé- rieure à environ 1 % en poids par rapport à la silice. Procédé selon l'une quelconque des revendications précéden- tes caractérisé en ce que l'imprégnation est réalisée à l'aide d'une solution aqueuse d'acide fluorhydrique ayant une concentration com- prise entre environ 0,04 % et environ 4 % en poids. 6 Procédé selon l'une quelconque des revendications précéden- tes caractérisé en ce que l'imprégnation est réalisée à température ambiante et sous pression atmosphérique. 7 Procédé selon l'une quelconque des revendications précé- dentes caractérisé en ce que le séchage est effectué à une tempé- rature comprise entre 150 C environ et 6000 C environ pendant 1 à 24 h environ. 8 Procédé selon l'une quelconque des revendications précéden- tes caractérisé en ce que l'on met en oeuvre un composé de formule II ou III dans laquelle Ar représente un radical phényle ou un radi- cal phényle comportant un ou plusieurs substituants choisi parmi le groupe comprenant les radicaux alkyle et alkoxy ayant de 1 à 6 atomes de carbone, phényle et phénoxy, F, CF 3, OCF 3, SCF 3, OH, Cl, Br, CN. 9 Procédé selon la revendication 9 caractérisé en ce que l'on met en oeuvre un composé de formule II ou III dans laquelle Ar représente un radical phényle comportant un ou plusieurs consti- tuants choisi parmi le groupe comprenant F, CF 3, OCF 3, SCF 3. Procédé selon la revendication 10 caractérisé en ce que l'on met en oeuvre le métatrifluorométhylformanilide de formule CF 3 NHCHO 11 Procédé selon la revendication 10 caractérisé en ce que l'on met en oeuvre le métatrifluorométhylbenzylformamide de formule CF CH 2 NHCHO 12 Procédé selon l'une quelconque des revendications princi- pales caractérisé en ce que l'on fait réagir le composé de formule II ou III en présence d'un diluant gazeux inerte. 13 Procédé selon la revendication 12 caractérisé en ce que le diluant gazeux inerte est constitué par de l'azote et/ou du CO 2 et/ou de l'acétonitrile. 14 Procédé selon la revendication 13 caractérisé en ce que le diluant gazeux est l'acétonitrile utilisé en quantité telle que le pourcentage molaire du composé de formule Il ou III dans l'acéto- nitrile soit compris entre environ 2 et environ 20.